Brevet FR2849864A1 — publié le 20040716

Réf. USI 01/060 ACIER LAMINE A CHAUD A TRES HAUTE RESISTANCE ET PROCEDE DE FABRICATION DE BANDES La présente invention concerne un acier laminé à chaud à très haute résistance, et un procédé de fabrication de bandes de cet acier, dont la structure est bainito-martensitique et peut contenir jusqu'à 5% de ferrite. Les aciers à très haute résistance ont été développés ces dernières i0 années, notamment afin de répondre aux besoins spécifiques de l'industrie automobile, qui sont en particulier la réduction du poids et donc de l'épaisseur des pièces, et l'amélioration de la sécurité qui passe par l'augmentation de la résistance à la fatigue et de la tenue aux chocs des pièces. Ces améliorations ne doivent en outre pas détériorer l'aptitude à la mise en forme des tôles 15 utilisées pour la fabrication des pièces. Cette aptitude à la mise en forme suppose que l'acier présente un allongement A important (> 10%) ainsi qu'un rapport de la limite d'élasticité E sur la résistance à la traction Rm ayant une valeur basse. L'amélioration de la tenue aux chocs des pièces mises en forme peut 20 être réalisée de différentes façons et, en particulier, en utilisant des aciers possédant d'une part un allongement A important et, d'autre part, un rapport E/Rm ayant une valeur basse, ce qui permet après mise en forme et grâce à la capacité de consolidation de l'acier d'augmenter sa limite d'élasticité. La tenue en fatigue des pièces définit leur durée de vie en fonction des 25 contraintes subies, et peut être améliorée en augmentant la résistance à la traction Rm de l'acier. Mais, l'augmentation de la résistance détériore l'aptitude à la mise en forme de l'acier, limitant ainsi les pièces réalisables, en particulier en ce qui concerne leur épaisseur. Par acier à très haute résistance, on désigne dans le cadre de la 30 présente invention, un acier dont la résistance à la traction Rm est supérieure à 800 MPa. On connaît une première famille d'aciers à très haute résistance, qui sont des aciers contenant des proportions élevées de carbone (plus de 0, 1%) et de manganèse (plus de 1,2%) et dont la structure est entièrement martensitique. Ils présentent une résistance de plus de 1000 MPa, obtenue 5 par un traitement thermique de trempe, mais ont un allongement A de moins de 8% ce qui interdit toute mise en forme. Une deuxième famille d'aciers à très haute résistance est constituée d'aciers dits dual phase, à structure comprenant environ 10% de ferrite et 90% de martensite. Ces aciers présentent une très bonne formabilité, mais 10 des niveaux de résistance ne dépassant pas 800 MPa. Le but de la présente invention est de remédier aux inconvénients des aciers de l'art antérieur en proposant un acier laminé à chaud à très haute résistance, apte à la mise en forme, et présentant une tenue en fatigue et une tenue aux chocs améliorées. A cet effet, l'invention a pour premier objet un acier laminé à chaud à très haute résistance, caractérisé en ce que sa composition chimique comprend, en poids: 0,05% Dans un mode de réalisation préféré, la composition chimique comprend en outre, en poids: 0,08% Dans un autre mode de réalisation préféré, la structure de l'acier selon l'invention est constituée de 70 à 90% de bainite, de 10 à 30% de martensite 10 et de 0 à 5% de ferrite. L'acier selon l'invention peut également comprendre les caractéristiques suivantes, seules ou en combinaison: - une résistance à la traction Rm supérieure ou égale à 950 MPa, - un allongement à la rupture A supérieur ou égal à 10%, - une limite d'élasticité E supérieure ou égale à 680 MPa, - un rapport E/Rm inférieur à 0,8. L'invention a également pour deuxième objet un procédé de fabrication d'une bande d'acier laminé à chaud à très haute résistance selon l'invention, dans lequel on lamine à chaud une brame dont la composition comprend 0,05% Dans un mode de réalisation préféré, la composition de la brame est la suivante 0,08% 1 5 Dans un autre mode de réalisation préféré, la bande d'acier laminé à chaud est revêtue de zinc ou d'un alliage de zinc, à l'issue du bobinage, par immersion dans un bain de zinc ou d'alliage de zinc fondu. Le procédé selon l'invention consiste tout d'abord à laminer à chaud une brame de composition spécifique, afin d'obtenir une structure homogène. La 20 température de laminage est inférieure à 9500C, et de préférence inférieure à 9000C. A l'issue du laminage, on fait refroidir la bande ainsi obtenue jusqu'à une température inférieure ou égale à 4000C, en maintenant une vitesse de refroidissement supérieure à 500C/s entre 800 et 7000C. Ce refroidissement 25 rapide est effectué de telle sorte que l'on forme moins de 5% de ferrite, dont on ne souhaite pas la présence, car le titane précipiterait préférentiellement dans cette phase. Cette vitesse de refroidissement est de préférence comprise entre 500C/s et 2000C/s. Le procédé consiste ensuite à bobiner la bande à une température de 30 bobinage inférieure ou égale à 2500C. On limite la température de cette étape afin d'éviter de provoquer un revenu de la martensite, qui diminuerait la résistance mécanique et ferait remonter la limite élastique, d'ou un mauvais ratio E/Rm. La composition selon l'invention comprend du carbone à une teneur s comprise entre 0,05% et 0,100%. Cet élément est essentiel à l'obtention de bonnes caractéristiques mécaniques, mais ne doit pas être présent en trop grande quantité, car il pourrait générer des ségrégations. Une teneur en carbone inférieure à 0,100 permet notamment d'avoir une bonne soudabilité, et une amélioration des propriétés de mise en forme et de limite d'endurance. io Elle comprend également du manganèse à une teneur comprise entre 0,7% et 1,1%. Le manganèse améliore la limite d'élasticité de l'acier tout en réduisant fortement sa ductilité, ce pour quoi on limite sa teneur. Une teneur inférieure à 1,1% permet également d'éviter toute ségrégation lors de la coulée continue. La composition comprend également du chrome à une teneur comprise entre 0, 50% et 1,0%. Une teneur minimale de 0,50% permet de favoriser l'apparition de la bainite dans la microstructure. On limite cependant sa teneur à 1,0% car une teneur élevée en chrome favoriserait l'augmentation de la quantité de ferrite formée au-delà de 5%, en raison de son caractère 20 alphagène. La composition comprend également du silicium à une teneur comprise entre 0,05% et 0,3%. Il améliore fortement la limite d'élasticité de l'acier tout en réduisant faiblement sa ductilité et en détériorant sa revêtabilité, ce qui explique pourquoi on limite sa teneur. La composition comprend également du titane à une teneur comprise entre 0, 05 et 0,1%. Cet élément permet d'accroître notablement les caractéristiques mécaniques par un phénomène de précipitation au cours du laminage et du refroidissement. Il n'augmente pas la dureté à chaud du fait de sa teneur modérée. On limite sa teneur à 0,1% pour éviter de dégrader les 30 propriétés de résistance au choc, la dureté à chaud, ainsi que l'aptitude au pliage. La composition peut également comprendre du phosphore à une teneur inférieure à 0,05%, car au-delà il pourrait poser des problèmes de ségrégation lors de la coulée continue. La composition comprend également de l'aluminium à une teneur 5 comprise inférieure à 0,07%, qui intervient lors du calmage de l'acier lors de son élaboration à l'aciérie. Exemples A titre d'exemple non limitatif, et afin de mieux illustrer l'invention, une nuance d'acier a été élaborée. Sa composition est donnée dans le tableau suivant: C Mn Cr Si Ti S P AI A 0,78 0,95 0,79 0,233 0,094 0,001 0,038 0,048 Le reste de la composition est constitué de fer et d'impuretés inévitables résultant de l'élaboration. Abréviations employées Rm: résistance à la traction en MPa, RpO,2: limite d'élasticité en MPa, A: allongement, mesuré en % A partir de la nuance A, on a préparé trois échantillons, en les laminant à 8600C, puis en les soumettant à des chemins thermo-mécaniques 25 différents. On a fait varier les vitesses de refroidissement entre 800 et 7000C, ainsi que la température de bobinage, afin de mettre en évidence les différences de structure obtenues. On mesure ensuite les caractéristiques mécaniques des aciers obtenus. Les résultats sont rassemblés dans le tableau suivant: Essai V800-700 T bob Rm RpO,2 EIRm A% (OC) (OC) (MPa) (MPa) 1* 57 200 995 690 0,7 14 2 42 200 780 635 0,8 1 4 3 20 400 800 705 0,9 *selon l'invention. La microstructure de l'essai 1, conforme à l'invention, est bain itomartensitique, tandis que la microstructure des essais 2 et 3 est ferrito5 bainitique. On constate qu'une vitesse de refroidissement entre 800 et 7000 inférieure à 5000/s, induit une présence de ferrite dans une proportion supérieure à 5%. Le titane va alors précipiter dans cette ferrite, ce qui ne permet plus d'obtenir le niveau de caractéristiques mécaniques recherché, en io particulier un Rm élevé. Par ailleurs, une température de bobinage supérieure à 25000, associée -à une vitesse de refroidissement entre 800 et 70000 inférieure à 5000/s, augmente la limite d'élasticité sans augmenter la résistance mécanique. Le rapport E/Rm est donc trop élevé. Enfin, on constate qu'une vitesse de refroidissement entre 800 et 70000C supérieure à 5000/s, associée à une température de bobinage inférieure à 250"C, donne d'excellentes valeurs de résistance mécanique et de limite d'élasticité. La structure essentiellement bainito- martensitique confère au produit un bon ratio E/Rm et un allongement supérieur à 10%. En outre, l'acier selon l'invention présente une bonne aptitude au revêtement par immersion dans un bain de métal fondu, tel que du zinc ou un alliage de zinc, ou que de l'aluminium ou un de ses alliages. REVENDICATIONS 1. Acier laminé à chaud à très haute résistance, caractérisé en ce que sa composition chimique comprend, en poids: 0,05% 2. Acier selon la revendication 1, caractérisé en ce que sa composition is comprend en outre: 0,08% 3. Acier selon l'une ou l'autre des revendications 1 ou 2, caractérisé en outre en ce que sa structure est constituée de 70 à 90% de bainite, de 10 à 30% de martensite et de 0 à 5% de ferrite. 4. Acier selon l'une quelconque des revendications 1 à 3, caractérisé en ce qu'il présente une résistance à la traction Rm supérieure ou égale à 950MPa. 5. Acier selon l'une quelconque des revendications 1 à 4, caractérisé en ce qu'il présente un allongement à la rupture A supérieur ou égal à 10%. 6. Acier selon l'une quelconque des revendications 1 à 5, caractérisé en ce qu'il présente une limite d'élasticité E supérieure ou égale à 680 MPa. 7. Acier selon l'une quelconque des revendications 1 à 6, caractérisé en ce qu'il présente un rapport E/Rm inférieur à 0,8. 8. Procédé de fabrication d'une bande d'acier laminé à chaud à très haute résistance selon l'une quelconque des revendications 1 à 7, caractérisé en ce que l'on lamine à chaud une brame dont la composition comprend 0, 05% 9. Procédé de fabrication selon la revendication 8, caractérisé en outre en ce que l'on lamine à chaud une brame dont la composition comprend 0, 08% 10. Procédé de fabrication selon l'une ou l'autre des revendications 8 ou 9, caractérisé en ce que la bande d'acier laminé à chaud est revêtue de zinc ou d'un alliage de zinc, à l'issue dudit bobinage, par immersion dans un bain de zinc ou d'alliage de zinc fondu.